REVENDICATIONS 1. Procédé de récupération du molybdène à par zlr d'une solution initiale uranifère acide contenant plus de molybdène que d'uranium, le molybdène étant ou ayant été préalablement amené à l'état d'un ou plusieurs composés du type acide molybdique soluble et l'uranium étant à l'état d'un sel uranyle soluble, caractérisé par - le trait-ement sur du charbon actif de ladite solution initialement à un pH d'environ 1 à environ 3, de préférence d'environ 2, ou préalablement amené à ce pH, lequel traitement entraîne l'adsorption du molybdène sur le charbon actif, tandis que l'uranium reste en solution ;; - la récupération du molybdène à partir du charbon actif par mise en contact de celui-ci avec une solution alcaline en quantité suffisante pour ajuster le pH à la valeur d'environ 8 à environ 9 et transformer les composés du type acide molydbique en dimolybdates solubles. 2. Procédé selon la revendication 1, caractérisé en ce que la solution alcaline est une solution d'hydroxyde, de préférence d'ammonium, et contient avantageusement au moins environ 1,25 moles d'ions OH par litre. 3. Procédé selon l'une des revendications 1 ou 2,- caractérisé en ce que le charbon actif a une surface spécifique supérieure à environ 500 m2/g, de préférence comprise de 1 000 à environ 1 500 m2/g et avantageusement de 1 000 à 1 100 m2/g. 4. Procédé selon les revendications 1 à 3, ca ractérisé en ce que le charbon actif est du charbon végétal et de préférence du charbon de houille. 5. Procédé selon l'une quelconque des revendications 1 à 4, mettant en oeuvre une solution initiale contenant également du vanadium, celui-ci étant ou ayant été préalablement amené à l'état d'acide vanadique soluble, qui reste en solution avec l'uranium au cours du traitement de la solution initiale sur le charbon actif. 6.Procédé selon ltune quelconque des revendications 1 à 5, mettant en oeuvre une solution initiale contenant également du phosphore et/ou de l'arsenic étant ou ayant été préalablement amenés à l'état d'acide phosphorique et d'acide phosphomolybdique et/ou d'acide arsénique et/ou d'acide arséniomolybdique, lesquels s'adsorbent avec le molybdène sur le charbon actif au cours dudit traitement de la solution initiale sur charbon actif, et sont extraits du charbon actif en même temps que le molybdène puis sont éliminés par précipitation sous forme de phosphate ammoniaeo-magnésien et d'arséniate ammoniacomagnésien en ajoutant un sel de magnésium, notamment le sulfate de magnésium, et de l'ammoniaque en quantité sensiblement stoechiométrique par rapport au phosphore et à l'arsenic. 7.Procédé selon l'une quelconque des revendications 1 à 6, mettant en oeuvre la solution initiale contenant également du silicium en quantité inférieure à environ 2 000 mg/i, étant ou ayant été préalablement amené à lté- tat d'acide silicique soluble, lequel s'adsorbe sur le charbon actif avec le molybdène au cours du traitement de la solution initiale sur le charbon actif, puis après élution, est éliminé par précipitation R leaide d'un dérivé susceptible de fournir un composé insoluble avec le silicium dans le domaine de pH d'environ 8 à environ 9, notamment à l'aide d'un dérivé d'aluminium, avántageuse ment l'aluminate de sodium. 8 Procédé selon l'une quelconquedes revendications I à 7, de séparation et de récupération du molybdène à partir d'une solution uranifère acide, dans laquelle le molybdène est sous forme d'acide molybdique,-phosphomolybdique et arséniomolybdique soluble et l'uranium est sous forme de sel d'uranyle soluble, la quantité de molybdène étant supérieure à celle de l'uranium, laquelle solution contient en outre du vanadium sous forme'd'acide vanadique soluble, du phosphore, sous forme d'acide phosphorique et phosphomolybdique, de l'arsenic, sous forme d'acide arsénique et arséniomolybdique soluble, et des traces de silicique, en quantité inférieure à environ 2 009 mg/l, sous forme d'acide silicique soluble, et dans lequel le molybdène, le phosphore, l'arsenic, s'adsorbent sur le charbon actif tandis que l'uranium et le vanadium restent dans la solution. 9.Procédé selon l'une quelconque des revendications là 8, ractérisé en ce qu'après l'extraction à partir du charbon actif, du molybdène sous forme de dimolybdate et l'élimination du phosphore, du silicium, et de l'arsenic éventuel on récupère le molybden-e sous forme de tétramolybdate par acidification, à un pH d'environ 2 à 3, de préférence de 2,5R 3, de la solution le contenant, lequel tétramolybdate peut ensuite être ultérieurement transfor- mé en oxyde molybdique ou en heptamolybdate.